"ポリエステル樹脂A、ポリカーボネート樹脂B、PE樹脂C1又はゴム材料C2の少なくともいずれかと、芳香環を有するリン化合物Dで構成される樹脂組成物中に、0.1質量以上5質量以下のシリコーンEを含有させて混練し、溶解状態で面間距離xが5mm以下の平行な2つの面の間隙を通過させて作製したことを特徴とするポリエステル含有樹脂組成物。前記ポリエステル樹脂Aの含有量が5質量以上90質量以下であることを特徴とする請求項1記載のポリエステル含有樹脂組成物。前記ポリカーボネート樹脂Bの含有量が5質量以上90質量以下であることを特徴とする請求項1又は2記載のポリエステル含有樹脂組成物。請求項1~3のいずれかに記載のポリエステル含有樹脂組成物の製造方法において、シリコーンEが常温25°Cで固形の高分子化合物に分散されたペレットとして樹脂組成物混練時に供給されることを特徴とするポリエステル樹脂組成物の製造方法。ポリエステル樹脂A、ポリカーボネート樹脂B、PE樹脂C1又はゴム材料C2の少なくともいずれかと、芳香環を有するリン化合物Dで構成される樹脂組成物中に、0.1質量以上5質量以下のシリコーンEを含有させて混練し、溶解状態で面間距離xが5mm以下の平行な2つの面の間隙を通過させることを特徴とするポリエステル樹脂組成物の製造方法。上述したように近年の環境意識の高まりの中で、大量に使用されているPETに代表されるポリエステル樹脂のリサイクル技術の確立が急務となっている。このような状況の中で、環境にも配慮し、ポリエステル樹脂を多く含み、射出成型時のハンドリング性に優れ、機械特性にも優れ、汚れのつきにくさにも優れた成型体を形成しうる樹脂組成物が望まれている。即ち、本発明の目的は、上記事情に鑑み成されたもので、事務機器や情報通信機器、電気電子機器、家庭用電化製品等の成型体に使用される樹脂組成物であって、機械特性を維持しつつ、射出成形時のハンドリング性に優れ、汚れのつきにくさにも優れたポリエステル含有樹脂組成物、該樹脂組成物の製造方法を提供することである。本発明の発明者が鋭意検討した結果、本発明の目的は、下記発明構成を採ることにより達成されることがわかった。1.ポリエステル樹脂A、ポリカーボネート樹脂B、PE樹脂C1又はゴム材料C2の少なくともいずれかと、芳香環を有するリン化合物Dで構成される樹脂組成物中に、0.1質量以上5質量以下のシリコーンEを含有させて混練し、溶解状態で面間距離xが5mm以下の平行な2つの面の間隙を通過させて作製したことを特徴とするポリエステル含有樹脂組成物。2.前記ポリエステル樹脂Aの含有量が5質量以上90質量以下であることを特徴とする前記1記載のポリエステル含有樹脂組成物。3.前記ポリカーボネート樹脂Bの含有量が5質量以上90質量以下であることを特徴とする前記1又は2記載のポリエステル含有樹脂組成物。4.前記1~3のいずれかに記載のポリエステル含有樹脂組成物の製造方法において、シリコーンEが常温25°Cで固形の高分子化合物に分散されたペレットとして樹脂組成物混練時に供給されることを特徴とするポリエステル樹脂組成物の製造方法。5.ポリエステル樹脂A、ポリカーボネート樹脂B、PE樹脂C1又はゴム材料C2の少なくともいずれかと、芳香環を有するリン化合物Dで構成される樹脂組成物中に、0.1質量以上5質量以下のシリコーンEを含有させて混練し、溶解状態で面間距離xが5mm以下の平行な2つの面の間隙を通過させることを特徴とするポリエステル樹脂組成物の製造方法。本発明の構成を採ることによって、成形時に射出成形機に樹脂組成物を供給する際にシリンダー内のスクリューにペレットが貼り付いたり、ペレット同士が融着したりし、射出成形機が食い込み不良や摩擦音などの異音発生を起こすことがない、ハンドリング性に優れ、汚れのつきにくさにも優れたポリエステル含有樹脂組成物とその製造方法を得ることが出来る。本発明は、ポリエステル樹脂A、ポリカーボネート樹脂B、PE樹脂C1又はゴム材料C2の少なくともいずれかと、芳香環を有するリン化合物Dで構成される樹脂組成物中に、0.1質量以上5質量以下のシリコーンを含有させて混練し、溶解状態で面間距離xが5mm以下の平行な2つの面の間隙を通過させてポリエステル含有樹脂組成物を作製するという発明である。ここにおいて、ポリエステル樹脂Aが含有されていることが必須要件であり、含有量が5質量以上90質量以下であることが望ましい。さらに、ポリカーボネート樹脂Bも含有されていることが必須要件であり、その含有量が5質量以上90質量以下であることが好ましい。本発明の上記ポリエステル樹脂A、ポリカーボネート樹脂B、PE樹脂C1又はゴム材料C2の少なくともいずれかと、芳香環を有するリン化合物Dで構成される樹脂組成物は、射出成形前の前工程である乾燥工程において、核樹脂組成物のペレット同士が融着しタッキングを引き起こしたり、成形時に射出成形機に供給する際、シリンダー内のスクリューにペレットが貼り付いたり、ペレット同士が融着したりし、射出成形機が食い込み不良や摩擦音などの異音発生を起こすという問題が生じることがわかった。しかしながら、0.1質量以上5質量以下のシリコーンを含有させて混練し、溶解状態で面間距離xが5mm以下の平行な2つの面の間隙を通過させてることにより、機械特性を維持しつつ、ハンドリング性に優れ、かつ、その樹脂組成物を用いて作成した成形体は指紋などの汚れがつきにくい特徴を持つ、ポリエステル樹脂組成物となることを見いだした。尚、シリコーンを含有させる手順としては、ポリエステル樹脂組成物を上記間隙に通す前であれば、添加順序については特に問わない。上記構成により本発明の効果が得られる理由については、特に解析等行ったわけではないが、シリコーンの表面張力が小さく、高温でも安定であり、かつ、上記間隙に通すことでシリコーン成分が樹脂中によく分散されることが関係しているであろう。以下、本発明の構成成分として用いられる化合物について、順次説明する。マトリックス構成高分子化合物本発明で、マトリックス構成高分子化合物とは、本発明の樹脂の主要構成部分を担う樹脂を意味していて、具体的にはポリエステル樹脂Aとポリカーボネート樹脂Bである。これらは各々全ポリエステル樹脂組成物質量の5質量以上90質量以下含有されることが望ましい。これは、ポリエステル樹脂Aが極端に多くポリカーボネート樹脂Bが極端に少ない、もしくはその逆となると、樹脂組成物中のポリエステル樹脂Aとポリカーボネート樹脂Bが作るミクロの海島構造が構築できずに、機械特性が低下するためである。ポリエステル樹脂Aポリエステル樹脂は特に限定されるものではなく、ジカルボン酸単位又はエステル形成能を持つそれらの誘導体と、ジオール単位又はエステル形成能を持つそれら誘導体とを公知の方法で重縮合して得られるポリエステル樹脂である。ジカルボン酸単位の具体例としては、例えば、テレフタル酸、イソフタル酸、オルトフタル酸、2,2′-ビフェニルジカルボン酸、3,3′-ビフェニルジカルボン酸、4,4′-ビフェニルジカルボン酸、4,4′-ジフェニルエーテルジカルボン酸、1,5-ナフタレンジカルボン酸、1,4-ナフタレンジカルボン酸、2,6-ナフタレンジカルボン酸、ビスp-カルボキシフェニルメタン、アントラセンジカルボン酸、5-スルホイソフタル酸ナトリウム等の芳香族ジカルボン酸、アジピン酸、セバシン酸、こはく酸、アゼライン酸、マロン酸、蓚酸、ドデカンジオン酸等の脂肪族ジカルボン酸、1,3-シクロヘキサンジカルボン酸、1,4-シクロヘキサンジカルボン酸等の脂環式ジカルボン酸及びそれらのエステル形成性誘導体例えばメチルエステル、エチルエステルなどの低級アルキルエステル等などから誘導されるジカルボン酸単位を挙げることができる。ジオール単位の具体例としては、例えば、エチレングリコール、1,2-プロピレングリコール、1,3-プロピレングリコール、1,3-プロパンジオール、1,4-ブタンジオール、2,3-ブタンジオール、1,6-ヘキサンジオール、1,10-デカンジオール、ネオペンチルグリコール、2-メチルプロパンジオール、1,5-ペンタジオール等の炭素数2~10の脂肪族ジオール、1,4-シクロヘキサンジメタノール、1,4-シクロヘキサンジオール等の脂環式ジオール、ジエチレングリコール、ポリエチレングリコール、ポリ-1,3-プロピレングリコール、ポリテトラメチレングリコール等の分子量6000以下のポリアルキレングルコール、ビスフェノールAのアルキレンオキサイド付加物などから誘導されるジオール成分単位を挙げることができる。これらジカルボン酸単位及びジオール単位は共に上記化合物を各々単独で使用しても2種又はそれ以上組み合わせて使用してもよい。更に、本発明のポリエステル樹脂は、全構造単位に基づいて1モル以下であれば、例えばグリセリン、トリメチロールプロパン、ペンタエリスリトール、トリメリット酸、ピロメリット酸などの3官能以上のモノマーから誘導される構造成分単位を有していてもよい。ポリエステル樹脂は、難燃性および機械的性能のさらなる向上の観点から、芳香族ジカルボン酸又はエステル形成能を持つそれらの誘導体と、脂肪族ジオール又はエステル形成能を持つそれら誘導体とを重縮合して得られる芳香族ポリエステル樹脂であることが好ましい。ポリエステル樹脂の具体例としては、例えばポリエチレンテレフタレート以下、これをPETということがある、ポリブチレンテレフタレート以下、これをPBTということがある、ポリプロピレンテレフタレート、ポリエチレンナフタレート以下、これをPENということがある、ポリブチレンナフタレート、ポリ-1,4-シクロヘキサンジメチレンテレフタレートPCT、およびそのコポリマー、ポリカプロラクトン、p-ヒドロキシ安息香酸系ポリエステル、ポリアリレート系樹脂等を挙げることができる。本発明では、ポリエチレンテレフタレートPETのジオール成分エチレングリコールを1,4-シクロヘキサンジメタノールCHDMに置き換えた時に、CHDMへの置換割合が、0.0001mol以上50mol未満をPETG、50mol以上100molまでPCTシクロヘキサンジメチレンテレフタレートと呼ぶ。これらの中でも、ジオール成分として、エチレングリコールを使用したPET、PETG、PEN、および1,4-シクロヘキサンジメタノールを共縮合成分として含有したPCTGがその結晶化挙動、熱的性質、機械的性質等の物性バランスの面から特に好ましい。またジオール成分として、ブチレングリコールを使用したPBTも成形性、機械的性質等のバランスがとれ好ましい。ポリエステル樹脂としては、PETとPBTとの混合物も好適に使用できる。本発明では、PETとPETGとの混合物が好ましく、ポリエステル樹脂中のPETG樹脂の割合が、1質量以上50質量以下の混合物が好ましい。ポリエステル樹脂の固有粘度に特に制限はないが、本発明においては、好ましくは0.50~1.50dl/g、更に好ましくは0.65~1.30dl/gの範囲である。固有粘度が小さすぎると十分な耐衝撃性が得られず、また耐薬品性も低下するおそれがある。逆に固有粘度が大きすぎると流動粘度が増大し混練温度を高く設定しなければならず他の組み合わせる添加剤に好ましくない温度で混練することになる。本明細書中、固有粘度は、JISK7367-5に従い、フェノール/テトラクロロエタン質量比:1/1混合溶媒を用いて30°Cで測定したときの値である。本発明に用いるポリエステル樹脂は通常、融点が180~300°C、好ましくは220~290°Cであり、ガラス転移温度Tgが50~180°C、好ましくは60~150°Cである。本明細書中、融点は、示差走査熱量計DSCによる昇温測定時に発現する結晶融解吸熱ピークの終点温度をいうものとする。ガラス転移温度は、融点と同様の測定において、ベースラインが階段状に変化した部分の温度のことをいう。詳しくは、ガラス転移温度は、融点と同様の測定において、階段状に変化している部分の前後の各ベースラインから延長した直線から縦方向に等距離にある直線と、階段状変化部分の曲線とが交わる点の温度のことをいう。ポリエステル樹脂として、廃棄されたポリエステル樹脂製品を粉砕して得られる樹脂片を用いることができる。特に、固有粘度が上記範囲にあるPETとして、使用済みの廃棄PETボトル等のPET製品の粉砕品も好適に用いることができる。廃棄物として回収されたPET製品であるボトル、シート、衣類、およびこれら成形品を成形した時に出た成形屑や繊維屑などを、適当な大きさに粉砕した樹脂片を使用することができる。中でも、量的に多い飲料用ボトルの粉砕品を好適に使用することができる。PETボトルは一般に、分別回収後、異材質除去、粉砕、洗浄工程を経て大きさ5~10mmの透明なクリアフレークに再生される。通常、かかるクリアフレークの固有粘度の範囲は概ね0.60~0.80dl/gである。廃棄されたポリエステル樹脂製品のポリエステル樹脂片は、粉砕して洗浄、乾燥後、一旦、180°C以上260°C以下の温度で混練し、冷却粉砕して得ることもできる。バージンのポリエステル樹脂はペレット状の形態で市販されているが、これらをガラス転移温度以上の温度でプレスしたり、または押出機等で一旦溶融させ、溶融ストランドを冷却水中でローラーに通して押し潰し、通常のペレタイザーでカッティングしたりすることで、樹脂片として用いることができる。ポリエステル樹脂を樹脂片として用いることにより、樹脂組成物の製造時において混練機への供給を容易にし、また溶融までの混練において、混練装置への負荷が少なくなる。ポリエステル樹脂片の形状としては、例えばフレーク状、ブロック状、粉状及びペレット状などが好ましく、特に好ましい形状はフレーク状である。樹脂片の好ましい最大長は30mm以下であり、このましくは10mm以下である。ポリエステル樹脂は構成単位および/または固有粘度が異なる2種類以上のポリエステル樹脂の混合物であってよく、例えばPETとPENの混合物、PETとPETGとの混合物、あるいはPETの一次結合にPEN成分が入っているPETとPENのコポリマーなどがあるが、その場合、それらの合計配合量が上記範囲内であればよい。ポリカーボネート樹脂Bポリカーボネート樹脂以下、PCということがあるは、二価フェノールとカーボネート前駆体とを反応させることによって得られる芳香族ポリカーボネートである。その製造方法は公知の方法が採用でき、例えば、二価フェノールにホスゲン等のカーボネート前駆体を直接反応させる方法界面重合法、又は二価フェノールとジフェニルカーボネート等のカーボネート前駆体とを溶融状態でエステル交換反応させる方法溶液法などが知られている。二価フェノールとしては、ハイドロキノン、レゾルシン、ジヒドロキシジフェニル、ビスヒドロキシフェニルアルカン、ビスヒドロキシフェニルシクロアルカン、ビスヒドロキシフェニルスルフィド、ビスヒドロキシフェニルエーテル、ビスヒドロキシフェニルケトン、ビスヒドロキシフェニルスルホン、ビスヒドロキシフェニルスルホキシド、ビスヒドロキシフェニルベンゼン及び核にアルキル基やハロゲン原子などが置換しているこれらの誘導体などが挙げられる。特に好適な二価フェノールの代表例としては、2,2-ビス4-ヒドロキシフェニルプロパン通称ビスフェノールA、2,2-ビス{4-ヒドロキシ-3-メチルフェニル}プロパン、2,2-ビス{3,5-ジブロモ-4-ヒドロキシフェニル}プロパン、2,2-ビス4-ヒドロキシフェニルブタン、1,1-ビス4-ヒドロキシフェニルシクロヘキサン、1,1-ビス4-ヒドロキシフェニル-3,3,5-トリメチルシクロヘキサン、4,4′-ジヒドロキシジフェニルスルホン、ビス{3,5-ジメチル-4-ヒドロキシフェニル}スルホンなどが挙げられ、これらは単独又はそれ以上を混合して使用できる。これらの中で、特にビスフェノールAの使用が好ましい。カーボネート前駆体としては、ジフェニルカーボネート、ジトルイルカーボネート、ビスクロロフェニルカーボネート等のジアリールカーボネート、ジメチルカーボネート、ジエチルカーボネート等のジアルキルカーボネート、ホスゲン等のカルボニルハライド、二価フェノールのジハロホルメート等のハロホルメート等が挙げられるが、これらに限定されない。好ましくは、ジフェニルカーボネートを使用する。これらカーボネート前駆体もまた、単独でもよく、また2種以上を組み合わせて用いてもよい。ポリカーボネート樹脂は、例えば1,1,1-トリス4-ヒドロキシフェニルエタンや1,1,1-トリス3,5-ジメチル-4-ヒドロキシフェニルエタンのような三官能以上の多官能性芳香族化合物を共重合した分岐ポリカーボネート樹脂であっても、芳香族又は脂肪族の二官能性カルボン酸を共重合したポリエステルカーボネート樹脂であってもよい。また、得られたポリカーボネート樹脂の2種又はそれ以上を混合した混合物であってもよい。ポリカーボネート樹脂の分子量は、通常、粘度平均分子量で1×104~1×105程度であるが、本発明で用いるポリカーボネート樹脂の粘度平均分子量は10,000~40,000程度が好ましく、12,000~35,000が更に好ましい。本明細書中、粘度平均分子量は、液体クロマトグラフ島津製作所社製を用い、CBM-20AliteシステムとGPCソフトウェアー島津製作所社製によって測定された値である。ポリカーボネート樹脂は通常、ガラス転移温度が120~290°C、好ましくは140~270°Cである。ポリカーボネート樹脂として、廃棄されたポリカーボネート樹脂製品を粉砕して得られる樹脂片を用いることができる。特に、上記分子量の範囲にあるポリカーボネートとして、廃棄された光ディスク等の粉砕品も好適に用いることができる。CD、CD-R、DVD、MD等の光ディスクや光学レンズを成形加工した時に出る端材や廃棄物となった光ディスクから反射層、記録層等を剥離したものなどを10mm以下の適当な大きさに粉砕した樹脂片であれば特に限定なく、本発明において使用できる。一般に、これら光ディスク用のポリカーボネート樹脂は高流動タイプで、粘度平均分子量が13,000~18,000の低分子量のものが用いられている。廃棄されたポリカーボネート樹脂製品のポリカーボネート樹脂片は、粉砕洗浄後、一旦、180°C以上260°C以下の温度で混練し、冷却粉砕して得ることもできる。バージン未使用のポリカーボネート樹脂はペレット状の形態で市販されているが、これらをガラス転移温度以上の温度でプレスしたり、または押出機等で一旦溶融させ、溶融ストランドを冷却水中でローラーに通して押し潰し、通常のペレタイザーでカッティングしたりすることで、樹脂片として用いることができる。ポリカーボネート樹脂を樹脂片として用いることにより、樹脂組成物の製造時において混練機への供給を容易にし、また溶融までの混練において、混練装置への負荷が少なくなる。ポリカーボネート樹脂片の形状としては、例えばフレーク状、ブロック状、粉状及びペレット状などが好ましく、特に好ましい形状はフレーク状である。樹脂片の好ましい最大長は30mm以下であり、このましくは10mm以下である。B成分の配合量は、本発明の難燃性樹脂組成物全量に対して5質量以上90質量以下であり、弾性率と難燃性のさらなる向上の観点から、好ましくは20質量以上60質量以下である。B成分の配合量が少なすぎると、機械的特性、特に曲げ強度が低下する。当該配合量が多すぎると、難燃性が低下し、自己消火性がなくなる。2種以上のポリカーボネート樹脂を組み合わせて用いてもよいが、そのときにはB成分として合計配合量を上記範囲内とする。PE樹脂C1又はゴム材料C2本発明に用いられるポリオレフィン及び/またはゴム以下ゴム状重合体とも言うの中、ポリオレフィンとしては、例えばポリエチレン、ポリプロピレン、シクロオレフィン系ポリマーが挙げられる。C2成分としてのゴムは、本発明の樹脂組成物の耐衝撃性付与のために必要な成分であって、ゴム技術入門日本ゴム協会編丸善株式会社2004年発行や熱可塑性エラストマーの材料設計と成形加工山下晋三監修技術情報協会2007年発行に記載されたゴム状重合体が使用可能である。ゴム状重合体とは、20°C以下に少なくとも一つのガラス転移点Tgを有する重合体である。ゴム状重合体の数平均分子量は、小さすぎると重合体自体の破断時の強度、伸度等の機械的性質が低下し、組成物とした場合にその強度を低下させるおそれがあり、また大きすぎると加工性が悪くなり、十分な性能を有する組成物が得られないおそれがあるので、数平均分子量は30,000~500,000の範囲にあるのが好ましく、更に好ましくは50,000~300,000の範囲である。そのようなゴム状重合体として、例えば、共役ジエン系ゴム、ウレタンゴムUR、シリコーンゴムが使用可能である。共役ジエン系ゴムは、共役ジエン系単量体を含有する単独重合体または共重合体ゴムである。共役ジエン単量体の含有量は通常、全モノマー成分に対して10質量以上、好ましくは10~50質量である。共役ジエン系ゴムの具体例として、例えば、天然ゴム、ポリブタジエンゴムBR、ブタジエン-スチレン共重合体ゴムSBR、ポリイソプレンゴムIR、ブタジエン-アクリロニトリル共重合体ゴム、エチレン-プロピレン-ジエンメチレン共重合体ゴムEPDM、イソブチレン-イソプレン共重合体ゴムIIR、スチレン-ブタジエン-スチレン共重合体ゴム、スチレン-ブタジエン-スチレンラジアルテレ共重合体ゴム、スチレン-イソプレン-スチレン共重合体ゴム、ポリクロロプレンCRなどが挙げられる。上記具体例のうち、共重合体ゴムは、グラフト共重合体ゴムおよびブロック共重合体ゴムを包含して意味するものとする。ウレタンゴムURの具体例として、例えば、ゴム状の性質を発現するソフトセグメントとしてポリエーテル系のURやポリエステル系のURが挙げられる。シリコーンゴムの具体例として、例えば、ミラブルタイプのシリコーンゴムやLIMSタイプのシリコーンゴムがあり、本発明に好ましいのは架橋基を有するミラブルタイプのシリコーンゴムであるが、LIMSタイプでも架橋反応させて製造したゴムを粉砕したものであれば使用可能である。例えば、シリコーンゴムの一種ポリジメチルシリコーンゴム、天然ゴム、ポリブタジエンゴムBR、ポリイソプレンゴムIR、ポリクロロプレンCRのような1種類のモノマーからなるゴム状重合体はTgを一つだけ有し、当該Tgが20°C以下である。また例えば、ウレタンゴム、のような熱可塑性エラストマー、およびブタジエン-スチレングラフト共重合体ゴムSBR、ブタジエン-アクリロニトリルグラフト共重合体ゴム、エチレン-プロピレン-ジエンメチレングラフト共重合体ゴムEPDM、イソブチレン-イソプレングラフト共重合体ゴムIIR、スチレン-ブタジエン-スチレングラフト共重合体ゴム、スチレン-ブタジエン-スチレンラジアルテレグラフト共重合体ゴム、スチレン-イソプレン-スチレングラフト共重合体ゴムのような2種類以上のモノマーからなるグラフト共重合体ゴムはTgを一つだけ有し、当該Tgが20°C以下である。また例えば、スチレン-ブタジエン-スチレンブロック共重合体ゴム、スチレン-ブタジエン-スチレンラジアルテレブロック共重合体ゴム、スチレン-イソプレン-スチレンブロック共重合体ゴム、ブタジエン-スチレンブロック共重合体ゴムSBR、ブタジエン-アクリロニトリルブロック共重合体ゴム、エチレン-プロピレン-ジエンメチレンブロック共重合体ゴムEPDM、イソブチレン-イソプレンブロック共重合体ゴムIIRのような2種類以上のモノマーからなるブロック共重合体ゴムは各ブロックのセグメントごとのTgが観察されるので、Tgを二つ以上有し、そのうち少なくとも一つのTgが20°C以下であり、他のTgは20°C以下であってもよいし、または20°Cを超えていてもよい。上記したゴム状重合体の中で、共役ジエン系ゴム、ウレタンゴム、シリコーンゴムが、成形体の外観の観点から好ましく使用される。共役ジエン系ゴム、特に、BR、SBR、EPDM、IIRは混練時に容易に架橋するので好ましい。ゴム状重合体は、どのような製造方法で得られたものであってもよいし、または市販品として入手したものであってもよい。共役系ジエン系ゴムの市販品として、例えば、EPDMダウ株製;NordelIP、JSR株製;1101B、エスプレンEsprene;住友化学工業社製、RoyaleneUniroyalChemical社製が使用可能である。ウレタンゴムの市販品として、例えば、アイアンラバーユニマテック株式会社製、E885PFAAアジペート系日本ミラクトラン社製が使用可能である。シリコーンゴムの市販品として、例えば、一液型RTVゴム信越化学社製、シリコーンワニス等信越化学社製、ミラブル型シリコーンゴムモメンティブ社製が使用可能である。C1及び/又はC2成分の配合量は、本発明のポリエステル樹脂組成物全量に対して5~30質量であり、難燃性および機械的性能のさらなる向上の観点から、好ましくは5~15質量である。C1及び/又はC2成分の配合量が少なすぎると、機械的特性、特に衝撃強度が低下する。当該配合量が多すぎると、自己消火性が低下し、機械的特性、特に曲げ強度が低下する。ゴムを加硫するために加硫剤を添加するとゴムが島状に分散しやすくなるので好ましい。加硫剤としてはJSRHANDBOOKJSR株1993年9月発行に記載されている、有機加硫架橋剤や架橋促進剤を用いることができる。この中で有機過酸化物やフェノール樹脂が好適である。有機過酸化物としては、1,1-ジ-t-ブチルパーオキシ-3,3,5-トリメチルシクロヘキサン、ジ-t-ブチルパーオキシド、ジクミルパーオキシド、t-ブチルクミルパーオキシド、2,5-ジメチル-2,5-ジt-ブチルパーオキシヘキサン、1,3-ビスt-ブチルパーオキシ-イソプロピル-ベンゼン、2,5-ジメチル-2,5-ジt-ブチルパーオキシヘキシン、t-ブチルパーオキシ-1-プロピルカーボネートなどが例示され、これらの1種又は2種以上を用いることができる。フェノール樹脂は、レゾール型フェノール樹脂と、あるいはノボラック型フェノール樹脂とを含んでいてもよい。ノボラック型フェノール樹脂は、レゾール型フェノール樹脂に比べ、合成する際に未反応のフェノール及びホルムアルデヒドの残存が少ないため、樹脂に含まれる未反応フェノールおよびホルムアルデヒドを低減出来る。また混練時に粉体で供給可能なノボラック型フェノール樹脂がコンパウンド製造時の取り扱いを考慮すると好ましい。しかし限定されるものではなく、通常使用されているものを使用することができる。レゾール型フェノール樹脂は、特に限定されないが、油変性レゾール型フェノール樹脂を含むことが好ましい。油変性レゾール型フェノール樹脂としては、例えば桐油、アマニ油、クルミ油等の乾性油変性レゾール型フェノール樹脂、大豆油、綿実油、サフラワー油等の半乾性油変性レゾール型フェノール樹脂等が挙げられる。ノボラック型フェノール樹脂は、例えばフェノールノボラック型樹脂、ビスフェノールAノボラック型フェノール樹脂、ビスフェノールFノボラック型フェノール樹脂、クレゾールノボラック型フェノール樹脂、アルキルフェノールノボラック型フェノール樹脂等が挙げられる。これらの中でも、フェノールノボラック型樹脂、ビスフェノールFノボラック型フェノール樹脂、クレゾールノボラック型フェノール樹脂が好ましい。これら加硫剤の添加量は通常量とすることができ、具体的には上記有機過酸化物を本発明の組成物に対し0.1~5質量、特に0.5~2質量配合することができる。この場合、上記有機過酸化物の配合量が少ないと、加硫が十分に進行せずにゴム相が粒子状に分散しないので弾性率の低下を招くので好ましくない。また配合量が多いと樹脂を劣化させる要因として機能し、樹脂強度が低下する。上記加硫剤と共に共架橋剤としてアクリル酸亜鉛が配合されてもよい。このアクリル酸亜鉛の配合量は、特に制限されるものではない。また添加しなくともよい。また、本発明においては加硫剤としてのフェノール樹脂は後述する高残炭率高分子化合物としても機能する。芳香環を有するリン化合物D一般に樹脂を難燃化するためには、難燃剤が添加される。本発明で用いられる難燃剤はその構造中に芳香環を有するリン化合物D以下難燃剤Dともいうで、該リン化合物を2種以上組み合わせて用いることが好ましく、少なくともその一つは下記一般式1で表される骨格を有するホスファゼン化合物であることが好ましい。ホスファゼン化合物を用いない場合には、15質量まで含有しても難燃性について本発明の目的を達成できないばかりか、力学物性の低下を生じるので好ましくない。ここで、式中、Xはアルキル基、アリール基、アルコキシ基、アリールオキシ基、又はアミノ基を表す。本発明のD成分として用いる一般式1で表されるホスファゼン化合物は、具体的には、下記一般式2または一般式3で表されるものであり、Xの少なくとも1つに芳香環が含まれていればよい。ここで、式中、nは3~20が好ましい。Xは、アルキル基、アリール基、アルコキシ基、アリールオキシ基、又はアミノ基を表す。前記一般式1において-P=N-構造は一般式2の環状であっても一般式3の鎖状であってもよい。前記一般式1においてXは、相互に同一であっても、異なっていてもよい。前記アルキル基としては、炭素原子数1~10、特に1~6のアルキル基が好ましい。例えば、メチル基、エチル基、n-プロピル基、イソプロピル基、n-ブチル基、sec-ブチル基、tert-ブチル基、n-アミル基、イソアミル基などが挙げられる。前記アリール基としては、炭素原子数6~11のアリール基が好ましい。また、アリール基は、炭素原子数1~6のアルキル基で置換されていてもよい。アリール基としては、例えば、フェニル基、2-メチルフェニル基、3-メチルフェニル基、4-メチルフェニル基、2,6-ジメチルフェニル基、3,5-ジメチルフェニル基、2,5-ジメチルフェニル基、2,4-ジメチルフェニル基、3,4-ジメチルフェニル基などが挙げられる。前記アルコキシ基としては、炭素原子数1~10、特に炭素原子数1~6のアルコキシ基が好ましい。例えば、メトキシ基、エトキシ基、プロポキシ基、イソプロポキシ基、ブトキシ基、sec-ブトキシ基、イソブトキシ基、tert-ブトキシ基などが挙げられる。前記アリールオキシ基としては、炭素原子数1~10のアリールオキシ基が好ましく、例えば、フェノキシ基、ナフトキシ基、アントラセノキシ基などが挙げられる。また、アリールオキシ基は、アリール部分に置換基を有していてもよい。前記置換基としては、炭素原子数1~6のアルキル基が好ましい。前記一般式2において、環状化合物の場合には、nが3以上20以下が好ましい。またnが3以上20以下の環状化合物の混合物でもよい。混合物の場合、nが3の環状化合物が50質量未満でも本発明に好適に用いることが可能であるが、50質量未満であると融点が低くなり、樹脂へ混練するプロセスにおいてフィーダー部分で凝集しやすくなる。好ましくは、nが3と4の環状化合物が90質量以上含まれている混合物が好ましく、n=3の環状化合物100であるものが最も好ましい。すなわち、下記一般式4で表されるシクロホスファゼンオリゴマーが好ましい。式中、X1~X6は、前記一般式1におけるXと同義である。一般式4において、X1~X6が、アルコキシ基、又はフッ素原子、アリールオキシ基、アルコキシ基が好ましく、特にフッ素原子、フェノキシ基、エトキシ基、又はメトキシ基が好ましい。一般式2あるいは一般式3において、マトリックス構成高分子化合物ABあるいは高残炭率高分子化合物Cとの相溶の観点から、Xの50以上は、アリール基あるいはアリールオキシ基が好ましい。さらに好ましくはフェノキシ基、ナフトキシ基、アントラセノキシ基などが挙げられる。芳香環を有するリン化合物Dのもう一つの成分としては、リン酸エステル系化合物や縮合リン酸エステル系化合物、例えば、トリフェニルホスフェート、トリクレジルホスフェート、トリキシレニルホスフェート、ジメチルフェニルホスフェート、メチルジフェニルホスフェート、エチルジフェニルホスフェート、ヒドロキシフェニルジフェニルホスフェートなどのリン酸エステルやこれらを各種置換基で変性させた化合物があり、本発明の目的を達成するのに特に好ましいのは下記一般式5で表される縮合リン酸エステル化合物である。ここで、式中、Ra、Rb、Rc、及びRdはそれぞれ独立してアリール基であり、その一つ以上の水素が置換されていてもいなくてもよい。nは自然数、Xaは2価のフェノール類より誘導される芳香族基、j、k、l、及びmはそれぞれ独立して0又は1である。この中でも最も好ましいのは下記構造式で表される縮合リン酸エステル化合物である。一般式2、若しくは一般式3で表される芳香環を有するホスファゼン化合物Dの具体例としては、例えば、ポリトリルオキシホスファゼン例えば、o-トリルオキシホスファゼン、m-トリルオキシホスファゼン、p-トリルオキシホスファゼン、ポリキシリルオキシホスファゼン、ポリメチルナフチルオキシホスファゼン等の環状、鎖状のアルキルアリールオキシホスファゼン、ポリフェノキシトリルオキシホスファゼン例えば、フェノキシo-トリルオキシホスファゼン、フェノキシm-トリルオキシホスファゼン、フェノキシp-トリルオキシホスファゼン、ポリフェノキシキシリルオキシホスファゼン、ポリフェノキシトリルオキシキシリルオキシホスファゼン、ポリフェノキシメチルナフチルオキシホスファゼン等が例示出来る。これらの芳香環を有するホスファゼン化合物やリン酸エステル化合物としては、例えば下記のものが市販品として入手出来る。SPS100大塚化学株製ホスファゼンPX200大八化学株製リン酸エステル系難燃剤CH32C6H3O2POOC6H4OPOOC6H3CH322PX202大八化学株製リン酸エステル系難燃剤PX200の重合度を上げたものTPPトリフェニルホスフェートO=POC6H53TCP大八化学株製トリクレジルフォスフェートTXP大八化学株製トリキシレニルホスフェートCDP大八化学株製クレジルジフェニルホスフェートNDPP大八化学株製2-ナフチルジフェニルホスフェートO=POC6H52OC10H7PX-110大八化学株製クレジル-2,6-キシレニルホスフェートCR-733S大八化学株製芳香族縮合リン酸エステルCR-741大八化学株製芳香族縮合リン酸エステル本発明では上記ホスファゼン誘導体やリン酸エステル化合物から選ばれる2成分以上を混合して用いると好適である。組み合わせは、1成分が、前記一般式1で表わされる骨格を有し、少なくとも難燃剤全量の5質量以上90質量以下含有すると本発明の効果が確実に現れる。すなわちホスファゼン誘導体とリン酸エステル化合物の組み合わせが好適である。これらの芳香環を有するホスファゼン化合物とリン酸エステル化合物と赤リンなどの他の難燃剤を併用しても好適な結果が得られるので、その他の組み合わせる難燃剤については特に制限をしないが、本発明に関しては環境適合を考慮した発明であるので、組み合わせる難燃剤はハロゲン原子を含まない化合物が好適である。例えば、赤リンや無機リン酸塩である。これらは1種又は2種以上を組み合わせて用いることができる。芳香環を有するリン化合物Dの添加量は、本発明の熱可塑性樹脂組成物全体で、5質量以上15質量以下添加される。これ以上添加すると機械的物性、特に衝撃強度が低下する傾向がある。また2質量以上の添加で自己消火性となる場合もあるが、安定な難燃性能を得るためには5質量以上添加がされる。好ましくは7質量以上12質量以下で有り、芳香環を有するリン化合物Dの添加量がこの範囲にあると、難燃性、耐熱性、及び曲げ強度、耐衝撃強度等の機械的強度に優れた成形体を提供可能な組成物を得ることができる。その他の添加剤本発明のポリエステル含有樹脂組成物には、必要に応じて、その他の添加剤を添加することができる。その他の添加剤として、高残炭率高分子化合物が挙げられる。残炭率とは、熱天秤TGAを用いて樹脂を不活性雰囲気下10°C/minの昇温速度で650°Cまで加熱した際に残る炭素質量の加熱前の樹脂の質量に対する割合質量を意味する。残炭率としては、10質量以上が好ましく、本発明では、残炭率の高い化合物、即ち高残炭率高分子化合物以下高残炭率成分ともいうとして、ポリフェニレンスルフィド以下、PPSということがあるおよび/またはフェノール樹脂を用いることが好ましい。PPSは、いわゆるエンジニアリングプラスチックとして有用なポリフェニレンスルフィドである。PPSは軟化点Tmが240~300°C、好ましくは240~290°Cのものが使用される。本明細書中で軟化点はDSC7020セイコーインスツル社製によって測定された値である。PPSは、公知の方法によって製造したものを用いてもよいし、または市販品として入手したものを用いてもよい。PPSの市販品として、例えば、トレリナ東レ社製、PPSDIC社製等が入手可能である。フェノール樹脂は、フェノール類とアルデヒド類との付加縮合で得られる高分子物質である。フェノール類としては、例えば、フェノール、クレゾール、キシレノール、p-アルキルフェノール、p-フェニルフェノール、クロルフェノール、ビスフェノールA、フェノールスルホン酸、レゾルシン等が挙げられる。アルデヒド類としては、例えば、ホルマリン、フルフラール等が挙げられる。フェノール樹脂は、その原料に基づいて、例えば、フェノールホルマリン樹脂、クレゾールホルマリン樹脂、変性フェノール樹脂、フェノールフルフラール樹脂、レゾルシン樹脂等が知られている。フェノールホルマリン樹脂としては、さらに製造方法に基づき、酸性触媒で前駆物質を製造し、アルカリ触媒で硬化反応を行うノボラック型、アルカリ触媒で前駆物質を製造し、酸触媒で硬化反応を行うレゾール型のものが挙げられる。フェノール樹脂は、フェノールホルマリン樹脂、特にノボラック型のフェノールホルマリン樹脂が好ましく使用される。フェノール樹脂は、粉末のものでも液状のものでも本発明の目的を達成可能である。好ましいフェノール樹脂は、室温で粉末のフェノール樹脂である。秤量時に取り扱い性が優れているためである。そのようなフェノール樹脂の融点は、30°C以上150°C以下がゴム状重合体の架橋剤として使用可能なので好ましい。さらに好ましくは60°C120°C以下である。フェノール樹脂は、公知の方法によって製造したものを用いてもよいし、または市販品として入手したものを用いてもよい。フェノール樹脂の市販品として、例えば、PR-HF-3住友ベークライト社製、フェノール樹脂SP90旭有機材工業社製等が入手可能である。自己消火性の観点から少なくともフェノール樹脂を用いることが好ましく、フェノール樹脂とPPSとを併用することが更に好ましい。高残炭率成分の配合量は、本発明の樹脂組成物全量に対して0.5質量~15質量であり、難燃性能のさらなる向上の観点から、好ましくは2質量~10質量、より好ましくは2質量~5質量である。高残炭率成分の配合量は、特に0.5質量以上であると、得られる樹脂組成物で製造された成形体は自己消火性を示し、2質量以上であると、燃焼速度も遅くなり、マッチの火を近づけても着火しにくくなる。高残炭率成分の配合量が少なすぎると、機械的特性、特に衝撃強度、曲げ強度が向上するが自己消火性が低下する。当該配合量が多すぎると、機械的特性、特に衝撃強度、曲げ強度が低下する。PPSおよびフェノール樹脂それぞれは種類および/または軟化点融点が異なる2種類以上のポリマーの混合物であってよく、またPPSまたはフェノール樹脂を単独でまたは組み合わせて使用してもよい。その場合それらの合計配合量が上記範囲内であればよい。シリコーンE本発明において、シリコーンとは低分子シラン類を含む有機ケイ素化合物の意味であり、シロキサン結合による主骨格を持つ人工的な高分子化合物である。市販品としては、株タナックのKF-50-100CS,KF-56,TSF400、TSF410、TSF4300、TSF431、或いは信越化学工業株のKF-96L、KF-96A、KF-99、KF-965、HIVACF-4などがある。しかし、これらのシリコーンは常温で液状であるため、混練時に他の樹脂との混合が困難となり、得られた樹脂ペレット中のシリコーンの分散が不十分となる可能性がある。それに対し、シリコーンが常温25°Cで固形の高分子化合物に分散され、固形化してペレットとされた、東レダウコーニング株製のBY27-002、BY27-009等は、混練時に他の樹脂と混合されやすく、樹脂ペレット中シリコーンが十分分散される。このシリコーンは添加量が少なすぎると、シリコーン成分がペレット表面に十分量存在しないため、タッキングの改善などの効果を得ることができない。また、過剰に添加すると難燃性の低下や、成形体の表面のブリードアウトし、表面質感や加工性を低下させる。樹脂組成物の製造方法本発明に係るポリエステ含有樹脂組成物の製造方法は、少なくとも上記したA~E成分とシリコーンを含む高分子混合物を、一軸、二軸の押出混練機によって、均一に混合分散した後、溶融状態で間隙通過処理することを特徴としている。間隙通過処理とは、高分子混合物を溶融状態で、面間距離xが5mm以下の平行な2つの面の間隙に通過させる処理であり、本実施形態において当該間隙通過処理を1回以上、好ましくは2回以上、より好ましくは3回以上行う。これによって、高分子混合物に含まれる各成分の十分に均一な混合分散が達成され、その結果、射出成形前の前工程である乾燥工程において、核樹脂組成物のペレット同士が融着しタッキングを引き起こしたり、成形時に射出成形機に樹脂組成物を供給する際にシリンダー内のスクリューにペレットが貼り付いたり、ペレット同士が融着したりし、射出成形機が食い込み不良や摩擦音などの異音発生を起こすことがなく、ハンドリング性に優れたポリエステル含有樹脂組成物を得ることが出来る。しかも弾性率、曲げ強度および衝撃強度等の機械的性能が高い樹脂組成物が得られる。そのような効果は、当該樹脂組成物を用いて得られた成形体においても得られる。当該間隙通過処理の回数を増やすほど、上記効果および機械的性能は向上する傾向が見られる。例えば、当該間隙通過処理の回数を1回から2回に増やすと、上記成形時に射出成形時の射出成形機が食い込み不良や摩擦音などの異音発生および機械的性能はより一層、顕著に向上する。当該間隙通過処理の回数を2回から3回に増やすと、性能はさらに一層向上する。当該間隙通過処理の回数の上限は通常100回である。高分子混合物を面間距離xが5mmを超える間隙に通過させても、機械的性能は顕著に向上するわけではない。たとえ、そのような間隙における高分子混合物の移動方向の距離を長くしても、難燃性および機械的性能は顕著に向上するわけではない。間隙通過処理は、一軸あるいは二軸混練機で混練後に行うことによりその回数を減らすことが可能で、例えば二軸混練機の吐出口に取り付けた装置で間隙通過処理を連続的に行う場合には、回数を減らすことができる。射出成形機が食い込み不良や摩擦音などの異音発生を起こす故障が防止され、機械的性能が向上する効果が得られるメカニズムの詳細は明らかではない。しかし、以下のメカニズムに基づくものと考えれば理解できる。溶融状態の高分子混合物が間隙に入るとき、高分子混合物が受ける圧力および高分子混合物の移動速度が大きく変化する。このとき、溶融物に対して剪断作用、伸長作用および折りたたみ作用が有効に働くものと考えられる。そのため、そのような変化を高分子混合物が受けることにより、結果として各成分の十分に均一な混合分散が有効に達成され、特性の向上効果が得られるものと考えられる。間隙通過処理を2回以上行う場合、間隙通過処理は、間隙を2ヶ所以上で有する装置において当該間隙を1回ずつ通過させることによって達成されてもよいし、または間隙を1ヶ所だけ有する装置を用いて2回以上処理を繰り返すことによって達成されてもよい。連続運転の効率性の観点からは、間隙通過処理は、間隙を2ヶ所以上で有する装置において当該間隙を1回ずつ通過させることによって達成されることが好ましい。1以上の間隙における平行な2つの面間距離xはそれぞれ独立して5mm以下、特に0.05~5mmであり、より均一な混合分散、装置の小型化、およびベントアップの防止の観点からは、0.5~5mmが好ましく、より好ましくは0.5~3mmである。1以上の間隙における樹脂組成物の移動方向MDの距離yはそれぞれ独立して2mm以上であればよく、処理の効果のさらなる向上の観点からは、3mm以上が好ましく、より好ましくは5mm以上、さらに好ましくは10mm以上である。距離yの上限値は特に制限されるものではないが、長すぎると、効率が悪いだけでなく、樹脂組成物を移動方向MDで移動させるための圧力を大きくする必要があり経済的ではない。よって距離yはそれぞれ独立して2~100mmが好ましく、より好ましくは3~50mm、さらに好ましくは5~30mmである。1以上の間隙における幅方向WDの距離zは特に制限されず、例えば、20mm以上であり、通常は100~1000mmである。樹脂組成物が溶融状態で間隙を通過するときの流速は間隙の断面積1cm2あたりの値で1g/分以上であればよく、本実施形態において上限は特に制限はないが、あまり大きくなると、高分子混合物を移動方向MDで移動させるための圧力を大きくする必要があり経済的ではない。好ましくは10~5000g/分、より好ましくは10~500g/分である。本明細書中、断面積とは、移動方向MDに対する垂直断面における面積を意味するものとする。流速は吐出口から吐出される樹脂組成物の吐出量g/分を間隙の断面積cm2で除することによって測定できる。間隙通過処理時の高分子混合物の粘度は、上記間隙通過時の流速が達成される限り特に制限されず、加熱温度によって制御できる。当該粘度は例えば、1~10000Pasであり、好ましくは10~8000Pasである。樹脂組成物の粘度は粘弾性測定装置MARSハーケー社製によって測定された値を用いている。溶融状態の樹脂組成物を移動方向MDに移動させるための圧力は、上記間隙通過時の流速が達成される限り特に制限されず、大気圧力との差圧で示される樹脂圧力で0.1MPa以上が好ましい。樹脂圧力は間隙における樹脂の吐出口から1mm以上内側で計測した樹脂組成物の圧力であり、圧力計で直接計測することによって測定できる。圧力は高いほど効果的であるが樹脂圧力が高すぎると著しい剪断発熱が生じ、高分子の分解に至る場合があるので、樹脂圧力は500MPa以下が好ましく、より好ましくは50MPa以下である。この樹脂圧力については、良好な物性を示す樹脂組成物を製造するための目安を示したもので、記載した樹脂圧力以外で本実施形態の目的を達成できるならばこれに制限を加えるものではない。間隙通過処理時の樹脂組成物合物の温度は、上記間隙通過時の流速が達成される限り特に制限されないが、400°Cを超える高温度では高分子の分解が生じるので400°C以下が推奨される。また当該樹脂組成物の温度は、高分子のTg以上の温度であると樹脂圧力が著しく高くならないので好ましい。2種類以上の高分子を使用する場合、それらの割合と各Tgから加重平均により算出される値をTgとする。例えば、高分子AのTgがTgA°C、使用割合がRAであり、高分子BのTgがTgB°C、使用割合がRBであるときRARB=100、TgA×RA/100TgB×RB/100をTgとする。間隙通過処理時の樹脂組成物温度は、当該処理を行う装置の加熱温度を調整することによって制御できる。本実施形態において通常は、間隙通過処理の直前に、樹脂組成物を押出混練機により溶融混練し、混練後に押し出された溶融状態の高分子混合物に対して間隙通過処理を所定回数で行う。溶融混練方法は特に制限されず、例えば、剪断力を利用した公知の押出混練機が使用できる。具体的には、例えば、二軸押出混練機KTX30、KTX46神戸製鋼社製等のような押出混練機を用いることができる。溶融混練条件は、特に制限されず、例えばスクリュー回転数は50~1000rpmが採用可能であり、溶融混練温度は上記した間隙通過処理時の樹脂組成物の温度と同様の温度が採用可能である。以下、間隙通過処理を行う樹脂組成物の製造装置を示す図面を用いて、間隙通過処理方法について具体的に説明する。そのような樹脂組成物の製造装置は、被処理物を流入させるための流入口および処理された物を吐出させるための吐出口を備え、当該流入口と吐出口との間の被処理物の流路において、平行な2つの面の間隙を1ヶ所以上で有するものである。例えば、間隙通過処理を1回行う樹脂組成物の製造装置ダイは、間隙2aを有さないこと、および溜まり部1aと溜まり部1bとがそれらの溜まり部の最大高さと同様の高さで連通していること以外、後述する図1に示す装置と同様であるため、当該装置の説明は省略する。例えば、間隙通過処理を2回行う樹脂組成物の製造装置ダイの一例を図1に示す。図1Aは、間隙通過処理を2回行う樹脂組成物の製造装置について上面から装置内部を透視したときの概略透視図であり、図1Bは、図1Aの装置のP-Q断面における概略断面図である。図1の装置は全体として略直方体形状を有するものである。図1の装置は流入口5を押出混練機図示しないの吐出口に連結させておくことによって、当該押出混練機の押出力を、樹脂組成物の移動の推進力として利用し、溶融状態の樹脂組成物を全体として移動方向MDに移動させ、間隙2a、2bを通過させることができる。このように図1の装置は押出混練機の吐出口に連結させて使用されるため、ダイと呼ぶこともできる。図1の装置は、具体的には、被処理物を流入させるための流入口5および処理された物を吐出させるための吐出口6を備え、流入口5と吐出口6との間の被処理物の流路において、平行な2つの平面からなる間隙を2ヶ所2a、2bで有する。通常はさらに、間隙2a、2bそれぞれの直前に断面積が当該間隙の断面積よりも大きい溜まり部1a、1bを有する。処理時において押出混練機から押し出された樹脂組成物は溶融状態で、当該押出混練機の押出力に基づいて、図1の装置10Aにおける流入口5から溜まり部1aに流入し、幅方向WDに広がる。次いで、樹脂組成物は移動方向MDおよび幅方向WDで連続的に、間隙2aを通過して溜まり部1bに移動し、その後、さらに間隙2bを通過し、吐出口6から吐出される。本明細書中、溜まり部の断面積は、移動方向MDに対する垂直断面における当該溜まり部の最大の断面積を意味する。図1において間隙2a、2bにおける平行な2つの面間距離x1、x2は前記距離xに相当し、それぞれ独立して前記距離xと同様の範囲内であればよい。図1において間隙2aにおける移動方向MDの距離y1および間隙2bにおける移動方向MDの距離y2は前記距離yに相当し、それぞれ独立して前記距離yと同様の範囲内であればよい。図1において間隙2a、2bにおける幅方向WDの距離z1は前記距離zに相当し、それぞれ独立して前記距離zと同様の範囲内であればよく、通常は共通の値である。図1において溜まり部1a、1bにおける最大高さh1、h2はそれぞれ、直後の間隙2a、2bの面間距離x1、x2より大きい値であり、通常はそれぞれ独立して3~100mm、好ましくは3~50mmである。本明細書中、溜まり部の最大高さは、直方体形状の装置の場合、幅方向WDに対する垂直断面における最大高さを意味するものとする。図1において間隙2aの断面積S2aとその直前の溜まり部1aの最大断面積S1aとの比率S1a/S2aおよび間隙2bの断面積S2bとその直前の溜まり部1bの最大断面積S1bとの比率S1b/S2bはそれぞれ独立して1.1以上、特に1.1~1000であり、より均一な混合分散、装置の小型化、およびベントアップの防止の観点からは2~100が好ましく、より好ましくは3~15である。図1において溜まり部1aにおける移動方向MDの距離m1および溜まり部1bにおける移動方向MDの距離m2はそれぞれ独立して1mm以上であればよく、連続運転の効率の観点からは、2mm以上が好ましく、より好ましくは5mm以上、さらに好ましくは10mm以上である。距離m1およびm2の上限値は特に制限されるものではないが、長すぎると、効率が悪いだけでなく、流入口5に連結される押出混練機の押出力を大きくする必要があり経済的ではない。よって距離m1およびm2はそれぞれ独立して1~300mmが好ましく、より好ましくは2~100mm、さらに好ましくは5~50mmである。また例えば、間隙通過処理を3回行う高分子組成物の製造装置ダイの一例を図2に示す。図2Aは、間隙通過処理を3回行う高分子組成物の製造装置について上面から装置内部を透視したときの概略透視図であり、図2Bは、図2Aの装置のP-Q断面における概略断面図である。図2の装置は全体として略直方体形状を有するものである。図2の装置は流入口5を押出混練機図示しないの吐出口に連結させておくことによって、当該押出混練機の押出力を、高分子混合物の移動の推進力として利用し、溶融状態の高分子混合物を全体として移動方向MDに移動させ、間隙2a、2b、2cを通過させることができる。このように図2の装置もまた押出混練機の吐出口に連結させて使用されるため、ダイと呼ぶことができる。図2の装置は、具体的には、被処理物を流入させるための流入口5および処理された物を吐出させるための吐出口6を備え、流入口5と吐出口6との間の被処理物の流路において、平行な2つの平面からなる間隙を3ヶ所2a、2b、2cで有する。通常はさらに、間隙2a、2b、2cそれぞれの直前に、断面積が直後の間隙の断面積よりも大きい溜まり部1a、1b、1cを有する。処理時において押出混練機から押し出された高分子混合物は溶融状態で、当該押出混練機の押出力に基づいて、図2の装置10Bにおける流入口5から溜まり部1aに流入し、幅方向WDに広がる。次いで、高分子混合物は移動方向MDおよび幅方向WDで連続的に、間隙2aを通過して溜まり部1bに移動し、その後、さらに間隙2bを通過して溜まり部1cに移動し、最後に間隙2cを通過し、吐出口6から吐出される。図2において間隙2a、2b、2cにおける平行な2つの面間距離x1、x2、x3は前記距離xに相当し、それぞれ独立して前記距離xと同様の範囲内であればよい。図2において間隙2aにおける移動方向MDの距離y1、間隙2bにおける移動方向MDの距離y2および間隙2cにおける移動方向MDの距離y3は前記距離yに相当し、それぞれ独立して前記距離yと同様の範囲内であればよい。図2において間隙2a、2b、2cにおける幅方向WDの距離z1は前記距離zに相当し、それぞれ独立して前記距離zと同様の範囲内であればよく、通常は共通の値である。図2において溜まり部1a、1b、1cにおける最大高さh1、h2、h3はそれぞれ、直後の間隙2a、2b、2cの面間距離x1、x2、x3より大きい値であり、通常はそれぞれ独立して、図1における最大高さh1、h2と同様の範囲内である。図2において間隙2aの断面積S2aとその直前の溜まり部1aの最大断面積S1aとの比率S1a/S2a、間隙2bの断面積S2bとその直前の溜まり部1bの最大断面積S1bとの比率S1b/S2bおよび間隙2cの断面積S2cとその直前の溜まり部1cの最大断面積S1cとの比率S1c/S2cはそれぞれ独立して、図1における比率S1a/S2aおよび比率S1b/S2bと同様の範囲内である。図2において溜まり部1aにおける移動方向MDの距離m1、溜まり部1bにおける移動方向MDの距離m2および溜まり部1cにおける移動方向MDの距離m3はそれぞれ独立して、図1における距離m1および距離m2と同様の範囲内である。本明細書中、平行は、2つの平面の間で達成される平行関係だけでなく、2つの曲面の間で達成される平行関係も含む概念で用いるものとする。すなわち、図1および図2において間隙2a、2b、2cは平行な2つの平面からなっているが、これに制限されるものではなく、例えば、図3に示す間隙2aや図4に示す間隙2a、2b、2cのように、平行な2つの曲面からなっていてもよい。平行は、2つの面の関係において、それらの間の距離が一定であることを意味し、装置製造時の精度を考慮して、厳密に一定であることを要さず、実質的に一定であればよい。従って、平行は本実施形態の目的が達成される範囲内で略平行であってよい。略直方体形状の装置において、幅方向WDに対する垂直断面における間隙の形状および位置は幅方向において変わらないものとする。略円柱体形状の装置において、軸を通る断面における間隙の形状および位置は装置の軸を中心軸とした周方向において変わらないものとする。図3は、間隙通過処理を2回行う高分子組成物の製造装置ダイの一例を示す。図3Aは、間隙通過処理を2回行う高分子組成物の製造装置について上面から装置内部を透視したときの概略透視図であり、図3Bは、図3Aの装置のP-Q断面における概略断面図である。図3の装置は全体として略直方体形状を有するものである。図3の装置は流入口5を押出混練機図示しないの吐出口に連結させておくことによって、当該押出混練機の押出力を、高分子混合物の移動の推進力として利用し、溶融状態の高分子混合物を全体として移動方向MDに移動させ、間隙2a、2bを通過させることができる。このように図3の装置もまた押出混練機の吐出口に連結させて使用されるため、ダイと呼ぶことができる。図3の装置は、間隙2aが平行な2つの曲面からなること以外、図1の装置と同様であるため、図3の装置の詳しい説明を省略する。図4は、間隙通過処理を3回行う高分子組成物の製造装置ダイの一例を示す。図4Aは、間隙通過処理を3回行う高分子組成物の製造装置の概略見取り図であり、図4Bは、図4Aの装置の軸を通るP-Q断面における概略断面図である。図4の装置は全体として略円柱体形状を有し、装置の小型化を可能にする。図4の装置は流入口5を押出混練機図示しないの吐出口に連結させておくことによって、当該押出混練機の押出力を、高分子混合物の移動の推進力として利用し、溶融状態の高分子混合物を全体として移動方向MDに移動させ、間隙2a、2b、2cを通過させることができる。このように図4の装置もまた押出混練機の吐出口に連結させて使用されるため、ダイと呼ぶことができる。図4の装置は、具体的には、被処理物を流入させるための流入口5および処理された物を吐出させるための吐出口6を備え、流入口5と吐出口6との間の被処理物の流路において、平行な2つの曲面からなる間隙を3ヶ所2a、2b、2cで有する。通常はさらに、間隙2a、2b、2cそれぞれの直前に、断面積が直後の間隙の断面積よりも大きい溜まり部1a、1b、1cを有する。処理時において押出混練機から押し出された高分子混合物は溶融状態で、当該押出混練機の押出力に基づいて、図4の装置10Dにおける流入口5から溜まり部1aに流入し、半径方向に広がる。次いで、高分子混合物は移動方向MDおよび周方向PDで連続的に、間隙2aを通過して溜まり部1bに移動し、その後、さらに間隙2bを通過して溜まり部1cに移動し、最後に間隙2cを通過し、吐出口6から吐出される。図4において間隙2a、2b、2cにおける平行な2つの面間距離x1、x2、x3は前記距離xに相当し、それぞれ独立して前記距離xと同様の範囲内であればよい。図4において間隙2aにおける移動方向MDの距離y1、間隙2bにおける移動方向MDの距離y2および間隙2cにおける移動方向MDの距離y3は前記距離yに相当し、それぞれ独立して前記距離yと同様の範囲内であればよい。図4において溜まり部1aにおける最大高さh1は特に制限されるものではなく、通常は1~100mm、好ましくは1~50mmである。図4において溜まり部1b、1cにおける最大高さh2、h3はそれぞれ、直後の間隙2b、2cの面間距離x2、x3より大きい値であり、通常はそれぞれ独立して、図1における最大高さh1、h2と同様の範囲内である。本明細書中、溜まり部の最大高さは、略円柱体形状の装置の場合、装置の軸を通る断面における直径方向の最大高さを意味するものとする。図4において間隙2aの断面積S2aとその直前の溜まり部1aの最大断面積S1aとの比率S1a/S2aは1.2以上、特に1.2~10であり、より均一な混合分散、装置の小型化、およびベントアップの防止の観点からは1.2~7が好ましく、より好ましくは1.2~5である。図4において間隙2bの断面積S2bとその直前の溜まり部1bの最大断面積S1bとの比率S1b/S2bおよび間隙2cの断面積S2cとその直前の溜まり部1cの最大断面積S1cとの比率S1c/S2cはそれぞれ独立して、図1における比率S1a/S2aおよび比率S1b/S2bと同様の範囲内である。図4において溜まり部1aにおける移動方向MDの距離m1、溜まり部1bにおける移動方向MDの距離m2および溜まり部1cにおける移動方向MDの距離m3はそれぞれ独立して、図1における距離m1および距離m2と同様の範囲内である。図1~図4に記載の装置は、通常、樹脂の混練装置および押出装置の分野で従来から吐出口に取り付けて使用されるダイの製造に使用される材料から製造される。間隙通過処理後は、間隙通過処理された高分子混合物を急冷する。間隙通過処理によって達成された各種成分の十分に均一な混合分散形態が急冷によって、有効に維持される。急冷は、間隙通過処理によって得られた溶融状態の高分子組成物をそのまま0~60°Cの水に浸漬することによって達成できる。-40°C~60°Cの気体で冷却するか、-40°C~60°Cの金属に接触させることによって、急冷を達成してもよい。急冷は必ずしも行わなければならないというわけではなく、例えば放置冷却するだけでも、各種成分の十分に均一な混合分散形態は維持できる。冷却された高分子組成物は、次工程での処理を容易にするために、通常、粉砕によってペレタイズされる。本実施形態においては、高分子混合物を間隙通過処理する直前に行われる溶融混練処理のさらに前に、高分子混合物を構成する全成分を予め混合処理してもよい。例えば、全成分を予め混合処理した後で、間隙通過処理直前の溶融混練処理を行い、さらにその後で間隙通過処理を所定回数で行う。そのような混合処理の後、溶融混練処理の直前においては、ポリエステル樹脂の加水分解反応及びポリエステル樹脂とポリカーボネート樹脂のエステル交換反応を抑制させる観点から、高分子混合物を十分に乾燥させることが好ましい。混合方法としては、所定の成分を単に乾式で混合するドライブレンド法を採用してもよいし、または所定の成分を従来の溶融混練方法によって溶融混練、冷却および粉砕する溶融混練法を採用してもよい。溶融混練法を採用する場合、前記と同様の押出混練機が使用可能で、このとき押出混練機は吐出口に従来から公知のダイが取り付けられて使用されてよい。上記した間隙通過処理によって製造された樹脂組成物において、靭性改良高分子化合物Cは平均粒径1nm~20μmで分散されており、衝撃強度と弾性率の観点から好ましい分散粒径は1nm~15μmであり、より好ましくは10nm~10μm、さらに好ましくは100nm~5μm、最も好ましくは400nm~2.5μmである。そのような分散粒径は、当該樹脂組成物を用いて得られた成形体においても維持される。上記した間隙通過処理を行うことなしに製造された樹脂組成物、すなわち単なる溶融混練法によって製造された本発明の樹脂組成物において、靭性改良高分子化合物Cは通常、平均粒径0.1~5μmで分散されていることが好ましい。そのような平均粒径で靭性改良高分子化合物Cが分散された樹脂組成物であっても、前記A~C成分が含有されている限り、本発明の効果は得ることができる。本発明の樹脂組成物においては、芳香環を有するリン化合物Aがマトリックス構成高分子化合物Bと相溶している。また、マトリックス構成高分子化合物Bにおいて、このマトリックス構成高分子化合物Bを構成するポリカーボネート樹脂とポリエステル樹脂のどちらかと芳香環を有するリン化合物Aが相溶していることが好ましい。ここで、本発明において相溶しているとは、本発明の樹脂組成物ペレットまたは当該樹脂組成物を用いて得られた成形体を電子顕微鏡用薄片切出機によりカットし、電子顕微鏡観察した時に、芳香環を有する燐化合物Aが粒子として観察されないことを言う。具体的には、透過型電子顕微鏡TEMJEM3100F日本電子株製を用いて、50μmから1nmの極薄の樹脂切片を作成し2000倍で観察する。極薄の切片の作成は、例えば大和光機工業株製のミクロトームが使用出来る。靭性改良高分子化合物Cの分散粒径は、前述のように平均粒径0.1~5μmが好ましく、平均粒径は体積基準のメディアン径D50であり、以下の方法によって測定できる。本発明の樹脂組成物ペレットまたは当該樹脂組成物を用いて得られた成形体を電子顕微鏡用薄片切出機によりカットし、その断面において靭性改良高分子化合物Cを四酸化オスミウムなどにより染色する。断面を走査型電子顕微鏡により倍率2000~10000倍にて観察する。染色された靭性改良高分子化合物Cの粒子の最大長を任意の100個の粒子について測定し、平均値を求める。樹脂組成物の用途以上の方法で製造された本発明の樹脂組成物は通常、冷却粉砕されてペレットの形態を有しているので、当該ペレットを、射出成形法、押出成形法、圧縮成形法、吹込成形法、射出圧縮成形法などの公知の各種成形法に適用することによって、任意の形状が付与された成形体を製造できる。ポリエステル樹脂の加水分解反応及びポリエステル樹脂とポリカーボネート樹脂のエステル交換反応を抑制させる観点から、成形前において、樹脂組成物は十分に乾燥させることが好ましい。別法として、間隙通過処理された溶融状態の本発明の樹脂組成物を冷却粉砕することなく、上記した公知の各種成形法に連続的に適用することによって、任意の形状が付与された成形体を製造することもできる。本発明のポリエステル含有樹脂組成物は、優れた難燃性、特に自己消火性、ならびに優れた弾性率、曲げ強度および衝撃強度等の機械的性能が活かされる用途の成形材料または構成材料として有用である。そのような用途として、例えば、容器、包装用フィルム、家庭用雑貨、事務機器、AV機器、電気電子部品、自動車部品などが挙げられる。以下、本発明について実施例で具体的に説明するが、無論本発明の態様は、これら限定されるものではない。先ず、以下の実施例及び比較例で用いた原材料及び混練装置について説明する。A成分;ポリエステル樹脂R-PET回収ポリエチレンテレフタレート;リサイクルPETウツミリサイクルUK31C固有粘度0.68dl/gの使用済みの廃棄PETボトルの大きさ2~8mmのフレーク状粉砕品洗浄品。なお、このPETフレークの昇温速度20°C/分におけるDSC法セイコーインスツルメント社製DSC7000使用による結晶融解ピークの終点の温度融点は263°Cであった。また、同DSC法によるガラス転移温度は69°Cであった。PBT;ポリブチレンテレフタレートポリプラスチックス株製DURANEX201NFを用いた。PEN;ポリエチレンナフタレート帝人化成株製テオネックスTN8065Sを用いた。B成分;ポリカーボネート樹脂PCポリカーボネート樹脂;R-PC回収ポリカーボネート;廃棄コンパクトディスクより反射層、記録層等を剥離後、大きさ1~5mmのフレーク状に粉砕したもの基板のPCは三菱エンジニアリングプラスチック株製ユーピロンH4000、分子量約15,000。前記同様のDSC法によるガラス転移温度は148°Cであった。C1成分;靭性改良高分子化合物HDPE;ポリエチレンノバテックHD:日本ポリエチレン株製C2成分;靭性改良高分子化合物EPDM;エチレン-プロピレン-ジエンゴム1101B:JSR株製D成分;芳香環を有するリン化合物SPS100大塚化学株製ホスファゼンPX200大八化学株製リン酸エステル系難燃剤E成分;シリコーンBY27-002;東レダウコーニング株製シリコンコンセントレートBY27-009;東レダウコーニング株製シリコンコンセントレートKF-96L;信越化学工業株製シリコーン混練装置混練装置は株神戸製鋼所製の減圧ベント付き二軸押出機KTX30を用いた。この装置のシリンダ部は温調ブロックごとにC1~C9の9ブロックから成り、C1部に原材料供給口を、C3部及びC7部にローターとニーダーのスクリューの組み合わせを配置し、C8にベントを設置した。また、吐出口には所定のダイを取り付けて用いた。いずれのダイを用いる場合においても、以下の条件で混練装置を用いた。シリンダ設定温度:C1~C2/C3~C9/ダイ=120/220/260°Cスクリュー回転数:250rpm間隙通過処理:ダイダイ;間隙部を3ヶ所で有する図2に示すダイ溜まり部1a;最大高さh1=10mm、最大断面積S1a=10cm2、移動方向距離m1=20mm;間隙2a;面間距離x1=1mm、断面積S2a=6cm2、移動方向距離y1=30mm、幅方向距離z1=300mm;溜まり部1b;最大高さh2=10mm、最大断面積S1b=30cm2、移動方向距離m2=20mm;間隙2b;面間距離x2=1mm、断面積S2b=6cm2、移動方向距離y2=30mm、幅方向距離z1=300mm;溜まり部1c;最大高さh3=10mm、最大断面積S1c=30cm2、移動方向距離m3=20mm;間隙2c;面間距離x3=1mm、断面積S2c=6cm2、移動方向距離y3=30mm。実施例/比較例表1に示す成分を所定の質量分率でV型混合器を用いてドライブレンドし、真空乾燥機を用いて混合物を減圧下で80°C、4時間乾燥させた。乾燥させた混合物を二軸混練機の原材料供給口から投入し、吐出量30kg/時および樹脂圧力4MPaの条件にて溶融混練した。二軸混練機から吐出された樹脂組成物は溶融状態で、所定のダイに流入口から流入した後、所定の間隙部を通過し、吐出口から吐出した。ダイから吐出した混練物を30°Cの水に浸漬することによって急冷し、ペレタイザーによりペレット状に粉砕して、ポリエステル含有樹脂組成物1~16を得た。上記ポリエステル含有樹脂組成物1~16の性能評価を下記方法で行った。測定方法と評価基準を下記にしめす。タック除湿乾燥機株松井製作所製、MJ3-50Jを用い、ペレット状樹脂組成物を仕込み量25kg、乾燥温度80°Cにて除湿乾燥を4時間行おうとした際に、4時間後に自動で成形機にペレット状樹脂組成物を搬送できた場合をタック無し、搬送できなくなっ場合は搬送できなくなるまでの乾燥時間をタックまでの時間とした。4時間以内のものは実用化可能である。計量ペレット状樹脂組成物を除湿乾燥機株松井製作所製、MJ3-50Jを用い80°Cで4時間乾燥させた後、射出成形機株日本製鋼所製、J55ELIIを用いて、シリンダ設定温度260°C、金型温度40°Cで、100mm×10mm×4mmの短冊型試験片を成形した。その際に計量にかかった時間が成形サイクルの40秒を超えなかった場合は計量可、超えた場合は計量不可とした。機械強度衝撃強度ペレット状樹脂組成物を除湿乾燥機株松井製作所製、MJ3-50Jを用い80°Cで4時間乾燥させた後、射出成形機株日本製鋼所製、J55ELIIを用いて、シリンダ設定温度260°C、金型温度40°Cで、100mm×10mm×4mmの短冊型試験片を成形した。試験片について、JIS-K7111に準拠してアイゾット衝撃試験Uノッチ、R=1mmを行った。測定結果の単位は[J/M]である。50J/M以上有るのが良好といえる。耐汚れ性機械強度衝撃強度測定用の短冊型試験片の平滑面に対し、指端の腹面を押し付けて指紋汚れを付着させ、汚れを付着させる前後での光沢差を、光沢度計コニカミノルタ株製、GM-268Plusを用い、60°光沢にて測定した。その光沢差が5未満の場合を◎、5以上10未満の場合を○、10以上の場合を×とした。本発明内の実施例1~9はいずれの特性もよいが、本発明外の比較例1~7は少なくとも何れかの特性に問題があることがわかる。"